FR 2658753 A1 19910830 FR 9002237 A 19900223 DESCRIPTION L'invention concerne un dispositif de moulage en matériau composite pour pressage à chaud de pièces en macériau réfractaire. Les procédés connus de mise en forme de pièces en matériaux réfrataires, notamment composites et plus particulièrement des pièces en matériaux céramiques destinées à des applications sur moteurs aéronautiques, prévoient généralement une opération de pressage à chaud réalisable dans un four-presse à haute température. Divers moyens de chauffage peuvent équiper ces fours, soit pour un chauffage par rayonnement, soit pour un chauffage par induction, éventuellement avec suscepteur, la propagation thermique se faisant à partir de l'extérieur vers le centre. Classiquement, l'ensemble de pressage proprement dit est envisagé selon une conception dite monobloc dans laquelle l'ébauche de pièce à obtenir est placée entre deux matrices qui, pour des applications exigeant des températures comprises par exemple entre 12000 C et 22000 C et l'enceinte étant placée sous vide ou sous atmosphère neutre, sont en graphite Cependant, au cours d'essais de chauffage à haute température ( 1400 'C par exemple) de matériaux réfractaires, des écarts de température supérieurs à 2000 C entre le bord externe et le centre de la pièce peuvent être observés Ce gradient thermique radial est de façon générale inacceptable pour la qualité des pièces à obtenir Une recherche d'homogénéisation des températures par isolation conduit à allonger excessivement les durées de cycle et rend de toutes façons impossible d'obtenir les vitesses de refroidissement nécessaires après pressage, pour certains matériaux et qui peuvent atteindre de l'ordre de 1200 'C par heure dans certains cas, pour obtenir des conditions équivalentes à une trempe à l'huile. Le respect de ces vitesses de refroidissement amène à prévoir un moule séparé dans lequel est placée l'ébauche et qui permet le pressage entre les matrices du four- presse comme décrit ci-dessus Dans ce cas, le moule contenant le matériau pressé peut être extrait du four et rapidement refroidi. Les techniques connues actuelles, à titre d'exemple, pour la mise en forme de pièces en matériaux composites céramiques du type à fibres Si C et matrice en verre et pour les gammes de températures et conditions de mise en oeuvre associées (enceinte sous vide ou sous atmosphère neutre) comportent l'utilisation de matrices et d'un moule séparé en graphite Des essais ont montré que les gradients thermiques, notamment dans une direction radiale, entre un bord extérieur et le centre, restent trop importants et incompatibles avec une mise en oeuvre satisfaisante correspondant aux critères de qualité des résultats à obtenir. On connaît par ailleurs par FR-A-2 532 585 un exemple de pilotage des températures d'un moule utilisé pour pressage à chaud en vue d'obtenir une homogénéisation des températures du moule Mais cette solution utilisant un moule en matériau électriquement conducteur associé à un moyen de chauffage par générateur de champ d'ondes progressives reste limitée à des applications à basse température, notamment dans le domaine des caoutchoucs qui est éloigné des objectifs de la présente invention, notamment du point de vue des caractéristiques du matériau mis en oeuvre et des conditions thermiques de cette mise en oeuvre. Un dispositif de moulage pour pressage à chaud de pièces répondant aux conditions d'utilisation précitées sans présenter les inconvénients des solutions connues est caractérisé en ce qu'au moins un de ses éléments est constitué en un matériau résistant aux hautes températures, conservant des propriétés de résistance mécanique adéquate et possédant en outre des propriétés de conductivité thermique anisotrope de telle sorte que le transfert thermique préférentiel s'effectue dans le four de pressage en direction des zones de la pièce les plus éloignées des moyens de chauffage du four. Avantageusement, ledit élément est constitué en un matériau composite à fibres longues à conductivité thermique élevée, par exemple à base de carbone, et qui sont orientées de manière à conduire la chaleur à partir des bords de pièce exposés aux moyens de chauffage vers le centre de la pièce, notamment dans le cas d'une pièce axisymétrique. Avantageusement, ledit élément est également utilisé au moment du refroidissementde la pièce pressée à chaud de manière à accélérer le refroidissement des zones de pièce le plus éloignées des bords externes. Avantageusement, ledit élément est constitué soit par le moule proprement dit, soit par des éléments intermédiaires coopérait avec un moule classique de type isotrope. D'autres caractéristiques et avantages de l'invention seront mieux compris à la lecture de la description qui va suivre d'un mode de réalisation d'un moule de pressage à chaud de pièces conforme à l'invention ainsi que d'un exemple d'utilisation dudit moule, en référence aux dessins annexés sur lesquels: la figure 1 représente une vue schématique d'un ensemble de pressage à chaud de pièces comportant un dispositif de moulage selon un premier mode de réalisation de l'invention; les figures 2, 3 et 4 montrent des vues schématiques en coupe de moules de pressage à chaud conformes à l'invention. la figure 5 montre une vue partielle schématique en coupe d'un dispositif de moulage selon un deuxième mode de réalisation de l'invention. Un ensemble 1 de pressage à chaud représenté sur la figure 1 et utilisé pour réaliser des opérations de mise en forme de pièces, notamment en matériau composite céramique, telles que des pièces en fibres Si C dans une matrice en verre destinées à des applications sur parties chaudes de moteurs aéronautiques, est associé à des moyens de chauffage symbolisés en 2 et comporte des moyens de pressage à vérin 3 associés à des éléments d'isolation thermique 4 et agissant sur des matrices 5 Entre lesdites matrices 5 est placé un moule de pressage 6 qui contient une ébauche 7 de la pièce à obtenir. De manière remarquable et selon un premier mode de réalisation de l'invention, ledit moule 6 de pressage est constitué en un matériau possédant des propriétés de conductivité thermique anisotrope Le matériau utilisé, par exemple dans l'application relevée ci-dessus à la mise en forme de pièces en matériau composite à fibres Si C dans une matrice en verre, peut notamment être en ma CL Lau c-L Jpobite du type carbone/carbone à fibres de carbone dans une matrice en carbone La conductivité thermique parallèlement aux strates du matériau peut dans ce cas être cent fois plus élevée que dans la direction perpendiculaire Dans une application de mise en forme de pièces en plaques planes axisymétriques, la figure 2 montre un exemple de moule 6 a de pressage dont les fibres 8 sont orientées parallèlement au plan moyen de ladite plaque, la structure du matériau du moule 6 a étant dans ce cas dite à 2 dimensions Un matériau de structure plus complexe dite à N dimensions peut être utilisé pour le moule de pressage 6 b, comme schématiquement représenté su la figure 3 Dans tous les cas, les orientations des fibres 8 thermiquement conductrices peuvent être adaptées aux formes particulières de pièce à obtenir, comme le montre le moule de pressage 6 c pour la mise en forme d'une pièce axisymétrique, tel que représenté sur la figure 4 Dans tous les cas l'anisotropie thermique du matériau constituant les moules de pressage 6 permet un transfert thermique préférentiel à partir des moyens de chauffage symbolisés en 2 vers les zones les plus éloignées de la pièce à mettre en forme Le même phénomène se reproduit également lors du refroidissement de la pièce et dans ce cas l'extraction des calories du moule est favorisée toujours à partir de zones les plus éloignées des bords externes de la pièce. Selon un deuxième mode de réalisation de l'invention, qui peut être préféré dans des cas o en fonction des conditions d'application on souhaite conserver un moule de définition classique, notamment en utilisant un matériau à propriétés isotropes, les éléments intermédiaires du dispositif de moulage, tels que les matrices 105 du dispositif de moulage schématisé sur la figure 5, ont une structure semblable à celle qui vient d'être décrite pour le moule 6 dans le premier mode de réalisation représenté sur les figures 1 à 4 Dans ce cas, ce sont lesdits éléments intermédiaires 105 qui ont des propriétés de conductivité réglée et qui sont constitués en un matériau composite à fibres réfractaires conductrices de la chaleur, disposées dans une matrice réfractaire moins conductrice de la chaleur que les fibres, lesdites fibres étant orientées de manière à assurer une propagation de la chaleur, dans un sens ou l'autre, selon des directions préférentielles vers les zones des pièces les plus éloignées des bords externes. Comme précédemment, ces dispositions permettent d'obtenir à tout instant, en cours d'élaboration des pièces, un chauffage ou un refroidissement homogène sur toute la pièce 7. En réduisant les hétérogénéités thermiques de la pièce moulée, tant lors du chauffage et pressage à chaud que lors du refroidissement, l'utilisation d'un moule ou d'éléments intermédiaires du dispositif de moulage conformes à l'invention et tels que décrits ci-dessus permet ainsi d'obtenir une microstructure de matériau identique dans toute la pièce finalement obtenue En outre, en limitant les gradients thermiques dans la pièce en cours d'élaboration, les contraintes résiduelles dans le matériau de la pièce finale sont également réduites. Les moules ou élément L:s Intermédiaires du dispositif de moulage conformes à l'invention qui viennent d'être décrits peuvent être fabriqués à partir de techniques de mise en oeuvre connues en soi, notamment par bobinage de fils, enroulement filamentaire ou empilage de tissus. En-dehors des matériaux composites du type carbone/carbone, éventuellement graphités ou à graphite pyrolitique qui ont été utilisés pour la réalisation de moules servant à une mise en oeuvre d'op 4 rartjon de- pressage à chaud sous atmosphère neutre ou sous vide, dans le cas d'applications sous atmosphère oxydante ou réductrice, on peut également envisager l'utilisation de matériaux composites du type carbone/carbone qui ont été soumis à une imprégnation anti-oxydation et/ou à un dépôt en phase vapeur d'un matériau réfractaire, du type Si C par exemple ou celle de matériaux composites à fibres de carbone dans une matrice réfractaire de type Si C Plus généralement, en fonction des applications et des conditions d'utilisation envisagées, le choix du matériau peut s'orienter vers tout matériau composite à fibres longues, réfractaires, conductrices de la chaleur et à matrice inoxydable, l'orientation desdites fibres étant réalisée de la manière particulière conforme à l'invention et décrite ci-dessus. REVENDICATIONS 1 Dispositif de moulage pour le pressage à chaud de pièces en ir ttériau réfractaire caractérisé en ce qu'au moins un de ses éléments ( 6, 105) est constitué en un matériau résistant aux hautes températures, conservant des propriétés de résistance mécanique adéquate et possédant en outre des propriétés de conductivité thermique anisotrope de telle sorte que le transfert thermique préférentiel s'effectue dans le four de pressage en direction des zones de la pièce ( 7) les plus éloignées des moyens de chauffage ( 2) du four. 2 Dispositif de moulage selon la revendication 1 dans lequel ledit élément ( 6, 105) est constitué en un matériau composite à fibres longues réfractaires, conductrices de la chaleur, disposées dans une matrice réfractaire moins conductrice de la chaleur que les fibres et orientées de manière à assurer un transfert thermique, dans un sens ou dans l'autre, vers les zones de la pièce ( 7) les plus éloignées de ses bords externes, permettant ainsi d'obtenir à tout instant un chauffage ou un refroidissement homogène sur toute la pièce ( 7). 3 Dispositif de moulage selon la revendication 2 dans lequel ledit matériau est un matériau composite à fibres ( 8) de carbone disposées dans une matrice en carbone. 4 Dispositif de moulage selon la revendication 2 dans lequel ledit matériau est un matériau composite à fibres ( 8) de carbone disposées dans une matrice réfractaire de type Si C. Dispositif de moulage selon l'une quelconque des revendications 1 à 4 dans lequel ledit élément ( 6, 105) comporte un revêtement protecteur adapté à une utilisation sous une atmosphère particulière, notamment oxydante. 6 Dispositif de moulage selon l'une quelconque des revendications 1 à 5 dans lequel ledit élément à structure définie est un moule séparé ( 6) en contact direct avec ladite pièce ( 7). 7 Dispositif de moulage selon l'une quelconque des revendications 1 à 5 dans lequel ledit élément à structure définie est un élément intermédiaire ( 105) en contact direct avec un moule ( 6) qui est constitué d'un matériau classique à propriétés isotropes.